【手続補正書】
【提出日】平成28年10月26日(2016.10.26)
【手続補正１】
【補正対象書類名】特許請求の範囲
【補正対象項目名】全文
【補正方法】変更
【補正の内容】
【特許請求の範囲】
【請求項１】
製紙プロセスにより製造された紙をサイジングする方法であって、
水中油エマルジョンを前記製紙プロセスに添加する工程を含み、
前記水中油エマルジョンは、少なくとも１つの一級または二級アミンを含有するビニルモノマまたはアリルモノマを含むコポリマにより乳化されたアルケニルコハク酸無水物を含む、方法。
【請求項２】
前記少なくとも１つの一級または二級アミンはジアリルアミンを含む二級アミンである、請求項１に記載の方法。
【請求項３】
前記コポリマはジアリルアミン−アクリルアミドコポリマである、請求項１に記載の方法。
【請求項４】
前記水中油エマルジョンは０．０１重量パーセントから４０重量パーセントの前記アルケニルコハク酸無水物を含む、請求項１に記載の方法。
【請求項５】
前記水中油エマルジョンは０．００１重量パーセントから２０重量パーセントの前記コポリマを含む、請求項１に記載の方法。
【請求項６】
前記水中油エマルジョンは８−１２重量パーセントのアルケニルコハク酸無水物および１−５重量パーセントの前記コポリマを含む、請求項１に記載の方法。
【請求項７】
前記添加は、前記製紙プロセスにおいて、ウエットエンド、ヘッドボックス前、ヘッドボックス時、紙に直接、サイズプレス時、およびそれらの任意の組み合わせからなる群より選択される時点で実施される、請求項１に記載の方法。
【請求項８】
前記添加は、０．０１ｌｂから１００ｌｂの前記水中油エマルジョン／１トンの乾燥繊維の投与量速度で実施される、請求項１に記載の方法。
【請求項９】
前記ジアリルアミン−アクリルアミドコポリマは、約１から約９９パーセントのモルパーセントのジアリルアミンを有する、請求項３に記載の方法。
【請求項１０】
前記ジアリルアミン−アクリルアミドコポリマは約１０から約４０パーセントのモルパーセントのジアリルアミンを有する、請求項３に記載の方法。
【請求項１１】
少なくとも１つの一級または二級アミンを含有するビニルモノマまたはアリルモノマを含むコポリマにより乳化されたアルケニルコハク酸無水物を含む水中油エマルジョン。
【請求項１２】
前記一級または二級アミンはジアリルアミンを含む、請求項１１に記載の水中油エマルジョン。
【請求項１３】
前記コポリマはジアリルアミン−アクリルアミドコポリマである、請求項１１に記載の水中油エマルジョン。
【請求項１４】
前記水中油エマルジョンは０．０１重量パーセントから４０重量パーセントの前記アルケニルコハク酸無水物を含む、請求項１１に記載の水中油エマルジョン。
【請求項１５】
前記水中油エマルジョンは０．００１重量パーセントから２０重量パーセントの前記ジアリルアミン−アクリルアミドコポリマを含む、請求項１３に記載の水中油エマルジョン。
【請求項１６】
前記水中油エマルジョンは８−１２重量パーセントの前記アルケニルコハク酸無水物および１−５重量パーセントの前記ジアリルアミン−アクリルアミドコポリマを含む、請求項１３に記載の水中油エマルジョン。
【請求項１７】
前記ジアリルアミン−アクリルアミドコポリマは１から９９パーセントの範囲内のモルパーセントのジアリルアミンを有する、請求項１２に記載の水中油エマルジョン。
【請求項１８】
前記ジアリルアミン−アクリルアミドコポリマは１０から４０パーセントの範囲内のモルパーセントのジアリルアミンを有する、請求項１２に記載の水中油エマルジョン。
【請求項１９】
製紙プロセスを処理する方法であって、
水中油エマルジョンを前記製紙プロセスに添加する工程を含み、
前記水中油エマルジョンはジアリルアミン−アクリルアミドコポリマにより乳化されたアルケニルコハク酸無水物を含み、
前記水中油エマルジョンは、前記水中油エマルジョンがない状態で製造された紙に比べて、前記製紙プロセスにより製造される紙のサイジングを改善するのに十分な量で添加され、
前記水中油エマルジョンは０．０１重量パーセントから４０重量パーセントのアルケニルコハク酸無水物および０．００１重量パーセントから２０重量パーセントのジアリルアミン−アクリルアミドコポリマを含む、方法。
【請求項２０】
製紙プロセスにより製造された紙をサイジングする方法であって、
水中油エマルジョンを前記製紙プロセスに添加する工程を含み、
前記水中油エマルジョンは１０モルパーセントから６０モルパーセントの少なくとも１つのアミンを含有するビニルモノマまたはアリルモノマを含むポリマであって当該ポリマの残りがアクリルアミド、メタクリルアミド、Ｎ，Ｎ−ジメチルアクリルアミド、Ｎ，Ｎ−ジエチルアクリルアミド、Ｎ−イソプロピルアクリルアミド、Ｎ−ビニルホルムアミド、Ｎ−ビニルメチルアセトアミド、Ｎ−ビニルピロリドン、ヒドロキシエチルメタクリレート、ヒドロキシエチルアクリレート、ヒドロキシプロピルアクリレート、ヒドロキシプロピルメタクリレート、Ｎ−ｔ−ブチルアクリルアミド、Ｎ−メチロールアクリルアミド、酢酸ビニル、ビニルアルコール、およびそれらの組み合わせからなる群より選択される非イオン性モノマを含むポリマにより乳化されたアルケニルコハク酸無水物を含み、
前記水中油エマルジョンは約０．０１μｍから約１０μｍの範囲のエマルジョン粒子サイズを有し、前記製紙プロセスにより製造された紙をサイジングするのに十分な量で添加される、方法。
【請求項２１】
前記少なくとも１つのアミンを含有するビニルモノマまたはアリルモノマが酸または塩の形態であり、以下からなる群より選択される構造を有し、
【化１】
2016501321.tif 000001
式中、Ｒは水素またはアルキルであり、Ｒ１、Ｒ２、Ｒ３、Ｒ４、Ｒ５、Ｒ６はそれぞれ独立して水素、アルキル、およびアルコキシルアルキルからなる群より選択される、請求項２０に記載の方法。
【請求項２２】
前記ポリマが加水分解されている、請求項２０に記載の方法。
【請求項２３】
前記加水分解されたポリマは、以下の構造を有し、
【化２】
2016501321.tif 000002
式中、それぞれのＲ１は独立して水素、アルキル、およびアルコキシルアルキルからなる群より選択され、同じまたは異なり、ｘ、ｙ、およびｚは分子量が１０，０００ダルトンから２，０００，０００ダルトンとなるように選択される、請求項２２に記載の方法。
【請求項２４】
前記ポリマおよび前記アルケニルコハク酸無水物はアルケニルコハク酸無水物１０部当たりポリマ１部から５部の範囲の重量比で前記水中油エマルジョン中に存在する、請求項２０に記載の方法。
【請求項２５】
前記ポリマおよび前記アルケニルコハク酸無水物はアルケニルコハク酸無水物１００部当たりポリマ２８部から３２部の範囲のポリマ対アルケニルコハク酸無水物比で前記水中油エマルジョン中に存在する、請求項２０に記載の方法。
【請求項２６】
前記水中油エマルジョンは乾燥繊維１トン当たり水中油エマルジョン０．０１ポンドから１００ポンドの範囲の速度で前記製紙プロセスに投与される、請求項２０に記載の方法。
【請求項２７】
カチオン剤を前記製紙プロセスに添加する工程をさらに含む、請求項２０に記載の方法。
【請求項２８】
前記カチオン剤はミョウバン、塩化アルミニウム、ポリ塩化アルミニウム、長鎖脂肪族アミン、アルミン酸ナトリウム、置換ポリアクリルアミド、硫酸第二クロム、動物性にかわ、カチオン性熱硬化性樹脂、ポリアミドポリマ、アミンを含有するデンプン誘導体、およびそれらの組み合わせからなる群より選択される、請求項２７に記載の方法。
【請求項２９】
前記水中油エマルジョンは混合チャンバを介して前記製紙プロセスに添加される、請求項２０に記載の方法。
【請求項３０】
前記水中油エマルジョンは乾燥繊維１トン当たり水中油エマルジョン０．２５ポンドから２０ポンドの範囲の速度で前記製紙プロセスに投与される、請求項２０に記載の方法。
【請求項３１】
前記水中油エマルジョンは乾燥繊維１トン当たり水中油エマルジョン１ポンドから４ポンドの範囲の速度で前記製紙プロセスに投与される、請求項２０に記載の方法。
【請求項３２】
１０モルパーセントから６０モルパーセントのジアリルアミンと、アクリルアミド、メタクリルアミド、Ｎ，Ｎ−ジメチルアクリルアミド、Ｎ，Ｎ−ジエチルアクリルアミド、Ｎ−イソプロピルアクリルアミド、Ｎ−ビニルホルムアミド、Ｎ−ビニルメチルアセトアミド、Ｎ−ビニルピロリドン、ヒドロキシエチルメタクリレート、ヒドロキシエチルアクリレート、ヒドロキシプロピルアクリレート、ヒドロキシプロピルメタクリレート、Ｎ−ｔ−ブチルアクリルアミド、Ｎ−メチロールアクリルアミド、酢酸ビニル、ビニルアルコール、およびそれらの組み合わせからなる群より選択される非イオン性モノマと、からなるポリマにより乳化されたアルケニルコハク酸無水物を含む水中油エマルジョンであって、
約０．０１μｍから約１０μｍの範囲のエマルジョン粒子サイズを有する、水中油エマルジョン。
【請求項３３】
前記アルケニルコハク酸無水物１０重量部当たり１重量部から５重量部の前記ポリマが前記水中油エマルジョン中に存在する、請求項３２に記載の水中油エマルジョン。
【請求項３４】
８重量パーセントから１２重量パーセントのアルケニルコハク酸無水物を含む、請求項３２に記載の水中油エマルジョン。
【請求項３５】
１重量パーセントから５重量パーセントのポリマを含む、請求項３２に記載の水中油エマルジョン。
【請求項３６】
８重量パーセントから１２重量パーセントのアルケニルコハク酸無水物および１重量パーセントから５重量パーセントのポリマを含む、請求項３２に記載の水中油エマルジョン。
【請求項３７】
製紙プロセスにより製造された紙をサイジングする方法であって、
請求項３２に記載の水中油エマルジョンを前記製紙プロセスに添加する工程を含み、
前記水中油エマルジョンは、前記製紙プロセスにより製造された紙をサイジングするのに十分な量で添加される、方法。
【請求項３８】
前記製紙プロセスは飲料容器として用いるのに適した製品を製造する、請求項３７に記載の方法。
【請求項３９】
前記水中油エマルジョンは混合チャンバを介して前記製紙プロセスに添加される、請求項３７に記載の方法。